우선 , 밀도 가 0 . 95 g / cm 3 를 초과 하 는 폴리에틸렌 및 기공 형성 입자 를 포함 하 는 조성물 을 압출기 내 에서 압출 성형 하 여 전구체 필름 을 제조 할 수 있 다 . 압출 성형 의 방법 은 특별히 제한 되 지 않 으나 , 싱글 스 크류 또는 트윈 스 크류 의 압출기 를 사용 하 여 티 다이 또는 환형 다이 를 이용 하 여 상기 조성물 을 용융 하 여 제막 할 수 있 다 . 예 를 들 어 상기 폴리에틸렌 및 기공 형성 입자 등 의 각 성분 들 을 용융 혼련 하 고 , 압출 하 여 토출 시킨 후 캐스팅 을 통하 여 이 를 고형 화 하 여 균일 한 전구체 필름 을 형성 한다 . 일 예 로 , 상기 폴리에틸렌 및 기공 형성 입자 를 포함 하 는 조성물 을 컴 파 운 딩 한 펠 렛 을 티 다 이 가 부착 된 압출기 의 호퍼 에 투입 하 고 , 압출기 온도 를 170 ℃ 내지 250 ℃ 로 설정 하 고 압출 할 수 있 다 .